(57)【要約】【課題】高速記録時において安定したトラッキングサーボが行える光記録媒体を提供すること。【解決手段】記録線速度３．５ｍ／秒〜２８ｍ／秒において光情報の記録が行われるように形成されたトラッキング用のプリグルーブ１０５を有する基板１０１と、光吸収層１０２と、光反射層１０３及び保護層１０４とを有し、プリグルーブ１０５の深さ及び溝幅は、内周側のプリグルーブ１０５ｉの深さ（Ｄｉ）よりも外周側のプリグルーブ１０５ｏの深さ（Ｄｏ）が常に深く（Ｄｉ＜Ｄｏ）、且つ、内周側のプリグルーブ１０５ｉの溝幅（Ｗｉ）よりも外周側のプリグルーブ１０５ｏの溝幅（Ｗｏ）が常に広く（Ｗｉ＜Ｗｏ）なるように、基板１０１の中心部から外側に向かって、それぞれ増大するように形成されている光記録媒体１００。【選択図】  図２
2004355751.tif 000002
【特許請求の範囲】
【請求項１】
所定の深さ及び溝幅を有するプリグルーブが形成された基板と、
前記基板上に設けられ、記録線速度３．５ｍ／秒〜２８ｍ／秒において光照射により光情報の記録又は再生が行われる光吸収層と、を備え、
前記基板に形成された前記プリグルーブの前記深さ及び溝幅は、前記基板の内周側と比較して当該基板の外周側が増大していることを特徴とする光記録媒体。
【請求項２】
前記基板は、前記プリグルーブの前記深さが、前記基板の内周側の深さ（Ｄｉ）と外周側の深さ（Ｄｏ）との比率（Ｄｉ／Ｄｏ）が０．８５〜０．９６の範囲であり、且つ、当該プリグルーブの前記溝幅が、当該基板の内周側の溝幅（Ｗｉ）と外周側の溝幅（Ｗｏ）との比率（Ｗｉ／Ｗｏ）が０．８９〜０．９９であることを特徴とする請求項１記載の光記録媒体。
【請求項３】
前記基板は、前記基板の最内周側の前記プリグルーブの深さと最外周側の深さとの比率が０．８５〜０．９６の範囲であり、且つ、当該基板の当該プリグルーブの最内周側の溝幅と最外周側の溝幅との比率が０．８９〜０．９９であることを特徴とする請求項１記載の光記録媒体。
【請求項４】
前記基板は、半径距離が異なる任意の２本の前記プリグルーブの前記深さ及び溝幅が、当該基板の内周側と比較して当該基板の外周側が常に増大していることを特徴とする請求項１記載の光記録媒体。
【請求項５】
内周側と比較して外周側の深さ及び溝幅が大きくなるように形成されたプリグルーブを有する基板と、
前記基板上に設けられ、光照射により光情報の記録又は再生が行われる光吸収層と、を備え、
前記基板は、任意の記録線速度における未記録状態のラジアルプッシュプル信号の最大値と最小値との比率が１．０〜１．１であるように、前記プリグルーブの前記深さ及び溝幅が形成されることを特徴とする光記録媒体。
【請求項６】
前記基板は、３．５ｍ／秒〜２８ｍ／秒の記録線速度で回転されることを特徴とする請求項５記載の光記録媒体。
【請求項７】
前記光吸収層が、光照射により光情報の記録又は再生が可能な有機色素を含有することを特徴とする請求項１又は５記載の光記録媒体。
【請求項８】
前記光吸収層の上に、さらに接着層を介して、光照射により光情報の記録又は再生が行われる第２の光吸収層と前記プリグルーブが形成された第２の基板とが積層されたことを特徴とする請求項１又は５記載の光記録媒体。
【請求項９】
前記プリグルーブは、前記深さが１３０ｎｍ〜２００ｎｍであり、前記溝幅が２７０ｎｍ〜３８０ｎｍであることを特徴とする請求項１又は５記載の光記録媒体。
【請求項１０】
前記プリグルーブは、トラックピッチが０．７μｍ〜０．８μｍであり、最小記録ピットが０．４０μｍ〜０．４４μｍであることを特徴とする請求項１又は５記載の光記録媒体。
【発明の詳細な説明】
【０００１】
【発明の属する技術分野】
本発明は、光記録媒体に関し、より詳しくは、高速記録時において安定したトラッキングサーボが行える光記録媒体に関する。
【０００２】
【従来の技術】
近年、高密度光記録媒体が実用化され、映像等の大量のデータを記録するため、記録再生用のレーザ光の短波長化及びビームスポット径の小径化が進められている。このような高密度光記録媒体として、追記型のＤＶＤ−Ｒ（デジタルヴァーサタイルディスクレコーダブル）（非特許文献１）が知られており、高密度化に対応するように、極めて短く形成されたプリグルーブのトラックピッチ及び最小記録ピットを用いて、波長が６３０ｎｍ〜６６０ｎｍのレーザ光により光情報の記録再生が行われている。
【０００３】
このようなＤＶＤ−Ｒに光情報を記録する場合は、予め基板に螺旋状又は同心円状に形成されているトラッキング用のプリグルーブに沿ってレーザ光を照射し、基板上に設けられた光吸収層を構成する有機色素を分解、爆発又は溶融させ、プリグルーブ内の光照射部分に記録ピットとして光吸収層の変質物を形成することにより行われる。一方、光情報の再生は、プリグルーブに沿って再生光を照射し、記録ピットとして形成された光吸収層の変質部と未変質部とで生じる反射率の差を利用して、光情報が読み出される。
【０００４】
【非特許文献１】
「電子技術（１９９６年８月号）」、日刊工業新聞社、１９９６年８月、ｐ．１０
【０００５】
【発明が解決しようとする課題】
ところで、ＤＶＤ−Ｒの基板上に設けられる光吸収層は、通常、有機色素を含有する溶液を基板上にスピンコート法により塗布して形成されている。このスピンコート法は、基板の略中心に滴下した溶液に高速回転による遠心力を負荷し、溶液の溶媒を飛散させるとともに有機色素の薄膜を形成させる方法である。高速回転により溶液に負荷される遠心力は、通常、基板の中心部付近に比べて外周側では大きくなる。このため、基板上に形成された有機色素の薄膜の厚さは、基板の中心部付近に比べて外周側では薄くなり、光吸収層の厚さの均一性が保てない場合が生じる。
【０００６】
ＤＶＤ−Ｒの光吸収層の厚さが、このように基板の外周側で薄い場合は、反射率で規格化した未記録状態のラジアルプッシュプル振幅（ＰＰｂ）が、基板中心部近傍と外周側とで大きく異なることとなる。このため、例えば、記録線速度が２８ｍ／秒の高速において光情報を記録する場合は、トラッキング制御信号が変動する影響によりトラッキングサーボが不安定になり、記録マークのジッターが増大するという問題が生じている。
【０００７】
本発明は、このようなスピンコート法により形成された光吸収層を有するＤＶＤ−Ｒに高速の記録線速度において光情報を記録する際に浮き彫りになった問題を解決するためになされたものである。
即ち、本発明の目的は、高速記録時において安定したトラッキングサーボが行える光記録媒体を提供することにある。
【０００８】
【課題を解決するための手段】
かかる課題を達成するため、本発明においては、基板上に形成されたプリグルーブの深さ及び溝幅が、基板の中心から外側に向かって増大する構成を採用している。即ち、本発明が適用される光記録媒体は、所定の深さ及び溝幅を有するプリグルーブが形成された基板と、この基板上に設けられ、記録線速度３．５ｍ／秒〜２８ｍ／秒において光照射により光情報の記録又は再生が行われる光吸収層と、を備え、基板に形成されたプリグルーブの深さ及び溝幅は、基板の内周側と比較して基板の外周側が増大していることを特徴とするものである。
【０００９】
本発明が適用される光記録媒体は、基板に形成されたプリグルーブは、その深さが、基板の内周側の深さ（Ｄｉ）と外周側の深さ（Ｄｏ）との比率（Ｄｉ／Ｄｏ）が０．８５〜０．９６の範囲内であり、且つ、プリグルーブの溝幅が、基板の内周側の溝幅（Ｗｉ）と外周側の溝幅（Ｗｏ）との比率（Ｗｉ／Ｗｏ）が０．８９〜０．９９である関係を満足する部分を有するように形成されていることを特徴とするものである。
【００１０】
また、本発明が適用される光記録媒体は、基板に形成されたプリグルーブは、この基板の最内周側のプリグルーブの深さと最外周側の深さとの比率が０．８５〜０．９６の範囲であり、且つ、基板のプリグルーブの最内周側の溝幅と最外周側の溝幅との比率が０．８９〜０．９９であることを特徴とすることができる。
【００１１】
さらに、本発明が適用される光記録媒体における基板は、半径距離が異なる任意の２本のプリグルーブの深さ及び溝幅が、基板の内周側と比較して基板の外周側が常に増大しているように、プリグルーブが形成されていることが好ましく、光記録媒体全体において、高速記録時に安定したトラッキングサーボを行うことができる。
【００１２】
一方、本発明は、内周側と比較して外周側の深さ及び溝幅が大きくなるように形成されたプリグルーブを有する基板と、この基板上に設けられ、光照射により光情報の記録又は再生が行われる光吸収層とを備え、この基板は、任意の記録線速度における未記録状態のラジアルプッシュプル信号の最大値と最小値との比率が１．０〜１．１であるように、プリグルーブの深さ及び溝幅が形成されることを特徴とする光記録媒体として捉えることができる。尚、基板は、３．５ｍ／秒〜２８ｍ／秒の記録線速度で回転されることが好ましい。
【００１３】
また、本発明が適用される光記録媒体においては、光吸収層が、光照射により光情報の記録又は再生が可能な有機色素を含有するものであることが好ましい。
さらに、この光吸収層の上に、接着層を介して、光照射により光情報の記録又は再生が行われる第２の光吸収層とプリグルーブが形成された第２の基板とが積層された貼合わせ型の光記録媒体とすることもできる。また、プリグルーブは、深さが１３０ｎｍ〜２００ｎｍであり、溝幅が２７０ｎｍ〜３８０ｎｍであることが好ましく、トラックピッチが０．７μｍ〜０．８μｍであり、最小記録ピットが０．４０μｍ〜０．４４μｍであることが好ましい。
【００１４】
【発明の実施の形態】
以下、図面に基づき本実施の形態が適用される光記録媒体について詳述する。
図１は、本実施の形態が適用される光記録媒体を説明するための図である。図１に示された光記録媒体１００は、記録線速度３．５ｍ／秒〜２８ｍ／秒において光情報の記録が行われるように、光透過性材料により形成された基板１０１と、この基板１０１上に順次積層された、光照射により光情報の高速記録が可能な光吸収層１０２と、光反射層１０３及び保護層１０４とを有する。基板１０１の上面には、複数のトラッキング用のプリグルーブ１０５が、基板１０１の中心部から外側に向い、螺旋状又は同心円状に形成されている。また、後述するように、プリグルーブ１０５の深さ及び溝幅は、基板１０１の中心部から外側に向かってそれぞれ増大するように形成されている。
【００１５】
基板１０１は、基本的には光吸収層１０２に対する記録光及び再生光の波長に対して光透過性の材料により形成される。基板１０１を形成するための材料としては、例えば、ポリカーボネート系樹脂、アクリル系樹脂、メタクリル系樹脂、ポリスチレン樹脂、塩化ビニル樹脂、エポキシ樹脂、ポリエステル樹脂、非晶質ポリオレフィン樹脂等の高分子材料、ガラス等の無機材料が挙げられる。特に、ポリカーボネート系樹脂は、光の透過性が高いので好ましい。
【００１６】
基板１０１の表面には、後述するように、記録線速度３．５ｍ／秒〜２８ｍ／秒において光情報の記録が行われるように、記録位置を表す案内溝やピット等のトラッキング用のプリグルーブが形成される。トラッキング用のプリグルーブ１０５は、基板１０１上に同心円状又は螺旋状に形成され、例えば、プリフォーマットパターンを有するスタンパを装着した射出成形機を用いて成形される。また、レーザーカッティング法や２Ｐ法（Ｐｈｏｔｏ−Ｐｏｌｙｍｅｒ法）により作製することもできる。基板１０１の厚さは、通常、０．５ｍｍ〜０．７ｍｍであり、好ましくは、０．５５ｍｍ〜０．６５ｍｍである。
【００１７】
プリグルーブ１０５の、隣接する凸部間の間隔は、記録密度を増大するために、通常、０．７μｍ〜０．８μｍであり、好ましくは、０．７１μｍ〜０．７７μｍである。また、最小記録ピットは、通常、０．４０μｍ〜０．４４μｍ、好ましくは、０．４０μｍ〜０．４１μｍである。更に、プリグルーブの深さ（Ｄ）は、光の干渉効果を利用して増幅した再生信号を得るために、通常、１３０ｎｍ〜２００ｎｍ、好ましくは、１５０ｎｍ〜１８０ｎｍである。プリグルーブの溝幅（Ｗ）は、通常、２７０ｎｍ〜３８０ｎｍ、好ましくは、２９０ｎｍ〜３６０ｎｍである。
【００１８】
図２は、光記録媒体１００の基板１０１上に形成されたプリグルーブの形状を説明するための図である。図２（ａ）は、基板１０１に形成された任意の位置の２本のプリグルーブの中、内周側のプリグルーブ１０５ｉの形状を示し、この内周側のプリグルーブ１０５ｉは、深さＤｉ及び溝幅Ｗｉを有し、図２（ｂ）は、基板１０１に形成された任意の位置の２本のプリグルーブの中、外周側のプリグルーブ１０５ｏの形状を示し、この外周側のプリグルーブ１０５ｏは、深さＤｏ及び溝幅Ｗｏを有している。
【００１９】
本実施の形態が適用される光記録媒体１００の基板１０１上に形成されたプリグルーブ１０５の深さ及び溝幅は、基板１０１に形成された任意の位置の２本のプリグルーブにおいて、内周側のプリグルーブ１０５ｉの深さ（Ｄｉ）よりも外周側のプリグルーブ１０５ｏの深さ（Ｄｏ）が深く（Ｄｉ＜Ｄｏ）、且つ、内周側のプリグルーブ１０５ｉの溝幅（Ｗｉ）よりも外周側のプリグルーブ１０５ｏの溝幅（Ｗｏ）が広く（Ｗｉ＜Ｗｏ）なるように、基板１０１の中心部から外側に向かって、それぞれ増大するように形成されている。
【００２０】
本実施の形態が適用される光記録媒体１００においては、プリグルーブ１０５の深さ及び溝幅が、基板１０１の中心部から外側に向かって、それぞれ増大する範囲は、前述した（Ｄｉ／Ｄｏ）及び（Ｗｉ／Ｗｏ）と、光記録媒体１００の面内の反射率により規格化した未記録状態のラジアルプッシュプル振幅（ＰＰｂ）の最大値及び最小値の比率（最大値／最小値）との関係から決められる。
【００２１】
即ち、光記録媒体１００におけるＰＰｂの面内変動が小さくなるように、具体的には、ＰＰｂの最大値及び最小値の比率（最大値／最小値）を１．０〜１．１の範囲内になるように、プリグルーブ１０５の深さは、（Ｄｉ／Ｄｏ）が、０．８５〜０．９６、好ましくは、０．９０〜０．９６の範囲内で漸増し、且つ、プリグルーブ１０５の溝幅は、（Ｗｉ／Ｗｏ）が、０．８９〜０．９９、好ましくは、０．９０〜０．９８の範囲内で漸増するように、それぞれ形成されている。
プリグルーブ１０５の深さ（Ｄ）及び溝幅（Ｗ）が、このような範囲を満たすように、それぞれ基板１０１の中心部から外側に向かって増大するように形成されていることにより、トラッキング制御信号の面内変動を低減することができる。
その結果、高速記録時においてもディスク全体にわたってトラッキングサーボが安定に掛かり、さらに、記録マークのジッターを低減することができる。
【００２２】
光吸収層１０２は、光照射により光情報の記録又は再生が可能な有機色素により形成される。本実施の形態が適用される光記録媒体１００は、このような有機色素により形成された光吸収層１０２を有することにより、光情報を１回だけ記録することが可能で書換が不可能な追記型光記録媒体として使用することができる。このような有機色素としては、例えば、フタロシアニン系色素、ナフタロシアニン系色素、ポルフィリン系色素、シアニン系色素、メロシアニン系色素、スクワリリウム系色素、アントラキノン系色素、アズレニウム系色素、アゾ系色素、インドアニリン系色素等が挙げられる。これらの有機色素の中でも、シアニン系色素、アゾ系色素が好ましい。尚、シアニン系色素を使用する場合は、シアニン系色素の光劣化を防止するために、一重項酸素クエンチャー等を含有させてもよい。
【００２３】
光吸収層１０２は、蒸着法又は有機色素の溶液によるスピンコート、スプレーコート、ディップコート、ロールコート等の湿式製膜法により形成される。中でも、湿式製膜法が好ましく、湿式製膜法の中でもスピンコート法が好ましい。スピンコート法により光吸収層１０２を形成する場合の回転数は、通常、１００ｒｐｍ〜１０，０００ｒｐｍ、好ましくは、１００ｒｐｍ〜３，０００ｒｐｍである。スピンコート法において使用する溶液の溶媒としては、例えば、メチルアルコール等のアルキルアルコール溶媒；ジアセトンアルコール、３−ヒドロキシ−３−メチル−２−ブタノン等のケトンアルコール溶媒；メチルセロソルブ、エチルセロソルブ等のセロソルブ溶媒；テトロフルオロプロパノール、オクタフルオロペンタノール等のパーフルオロアルキルアルコール溶媒；乳酸メチル、イソ酪酸メチル等のヒドロキシエチル溶媒が好適に使用される。光吸収層１０２の厚さは、通常、２０ｎｍ〜２００ｎｍであり、好ましくは、６０ｎｍ〜１４０ｎｍである。
【００２４】
光反射層１０３は、光吸収層１０２の基板１０１とは反対側に設けられ、通常、基板１０１側から照射される光を基板１０１側に反射する機能を有する。光反射層１０３を形成するための材料としては、再生光の波長で反射率の十分高いものが挙げられ、例えば、Ａｕ、Ａｌ、Ａｇ、Ｃｕ、Ｔｉ、Ｃｒ、Ｎｉ、Ｐｔ、Ｔａ、Ｐｄ等の金属を単独あるいは合金にして用いることが可能である。これらの中でも、Ａｕ、Ａｌ、Ａｇは、反射率が高く光反射層１０３を形成する材料として好適である。
【００２５】
光反射層１０３の形成方法としては、蒸着法、イオンプレーティング法、スパッタリング法等が挙げられる。なかでも、量産性、コスト面からスパッタリング法が好ましい。また、光反射層１０３の厚さは、通常、０．０２μｍ〜０．５μｍであり、好ましくは、０．０２μｍ〜０．２５μｍである。
【００２６】
保護層１０４は、光反射層１０３上に設けられ、基板１０１と反対側から受ける物理的または機械的障害に対して光反射層１０３及び光吸収層１０２を保護する層である。このような保護層１０４は、耐衝撃性に優れた樹脂により形成されることが好ましい。保護層１０４を形成するために使用する樹脂としては、例えば、アクリル樹脂、ウレタン樹脂等の紫外線又は電子線硬化性樹脂；エポキシ系樹脂等の光カチオン重合性樹脂；さらに、シリコーン樹脂等が挙げられる。保護層１０４の厚さは、通常、０．１μｍ〜１００μｍであり、好ましくは、４μｍ〜１０μｍである。
【００２７】
保護層１０４を形成するこれらの樹脂は、単独の重合体、モノマー及びオリゴマーの混合物の重合体等のいずれも用いることができる。また、溶剤で希釈して塗布することも可能である。中でも作業性の点から紫外線硬化性樹脂が好ましい。保護層１０４を形成する方法は、通常、スピンコート、ディップコート、バーコート、スクリーン印刷等の方法で行われ、作業性の点からスピンコート法が好ましい。
【００２８】
次に、光記録媒体１００の製造方法について説明する。先ず、ガラス原盤にプリグルーブに相当する凹凸を形成し、これにニッケル電鋳を行うことにより作製したニッケル製スタンパを射出成形機の金型に装着し、この金型内にポリカーボネート樹脂等の光透過性樹脂を射出充填することにより基板１０１を作製する。
尚、ガラス原盤のプリグルーブに相当する凹凸は、例えば、研磨した平坦なガラス基板上に塗布したクレゾールノポラック樹脂と感光剤との混合物からなるフォトレジストにレーザ光を照射して所望の寸法のプリグルーブを露光し、次いで、露光部分を現像して形成する。
【００２９】
基板１０１は、同心円状又は螺旋状に形成されたトラッキング用のプリグルーブ１０５を有している。次に、このようなプリグルーブ１０５が形成された基板１０１の表面上に、例えば、アゾ系色素溶液をスピンコート法により所定の厚さに塗布して光吸収層１０２を形成し、続いて、この光吸収層１０２上に、例えば、Ａｇをスパッタ法により所定の厚さの光反射層１０３を成膜し、更に、光反射層１０３上に、紫外線硬化性樹脂をスピンコート法により塗布し、紫外線を照射して所定の厚さの保護層１０４を形成して光記録媒体１００を製造する。
【００３０】
以上、本実施の形態が提供される光記録媒体１００について詳述したが、本実施の形態は上記の態様に限定されるものではなく、必要に応じて各種の変形又は改良を含むものである。例えば、ＤＶＤ−Ｒのように、基板上に光吸収層及び光反射層を有する２枚の積層体を、それぞれの積層体の基板が外側になるように貼り合わせた貼り合わせ型の追記型光記録媒体とすることができる。
【００３１】
【実施例】
以下に実施例を示し、本実施の形態について更に詳細に説明する。尚、本実施の形態は実施例に限定されるものではない。
（実施例１）
（光記録媒体の作製）
ポリカーボネート樹脂製基板上に、予め、同心円状にトラッキング用のプリグルーブを形成した。プリグルーブの最内周半径は２２ｍｍ、プリグルーブの最外周半径は５８ｍｍ、プリグルーブのトラックピッチは０．７４μｍである。プリグルーブの深さ及び溝幅は、基板の中心部から外側に向かって増大するように形成され、半径位置２５ｍｍにおけるプリグルーブの深さは１６１ｎｍであり、溝幅は３２５ｎｍである。また、半径位置５５ｍｍにおけるプリグルーブの深さは１７４ｎｍであり、溝幅は３４０ｎｍである。
【００３２】
次に、プリグルーブを形成した基板の表面に、アゾ系色素／テトラフルオロプロパノール溶液をスピンコート法により膜厚１２０ｎｍで塗布し、光吸収層を形成した。続いて、この光吸収層上にスパッタ法により厚さ０．１μｍのＡｇ膜からなる光反射層を形成した。更に、この光反射層上に、スピンコート法により紫外線硬化性樹脂を厚さ５μｍに塗布し、所定の光強度の紫外線を照射して紫外線硬化性樹脂を硬化させて保護層を設けて、アゾ系色素からなる光吸収層を有する追記型光記録媒体を調製した。
【００３３】
この追記型光記録媒体を線速２８．０ｍ／秒（ＣＬＶ：Ｃｏｎｓｔａｎｔ  Ｌｉｎｅａｒ  Ｖｅｌｏｃｉｔｙ）で回転させ、記録光として波長６６０ｎｍのレーザ光をパワー２４ｍＷで照射し、画像データ情報を記録した。最小記録ピットは０．４０μｍである。その後、波長６５０ｎｍのレーザ光をパワー０．５ｍＷで照射して、記録した画像データ情報を再生した。
【００３４】
更に、この追記型記録媒体を、線速３．５ｍ／秒（ＣＬＶ）で回転させ、波長６６０ｎｍのレーザ光をパワー７ｍＷで照射し、画像データ情報を記録し、その後、波長６５０ｎｍのレーザ光をパワー０．５ｍＷで照射して、記録した画像データ情報を再生した。この追記型光記録媒体の半径位置２５ｍｍ及び５５ｍｍにおけるＰＰｂの最大値／最小値、反射率、ジッター及びアシンメトリの測定結果を表１に示す。
【００３５】
（比較例１）
実施例１と同様な方法により、基板の半径位置２５ｍｍ及び５５ｍｍにおけるプリグルーブの深さが１６８ｎｍであり、基板の半径位置２５ｍｍ及び５５ｍｍにおけるプリグルーブの溝幅が３４０ｎｍの追記型記録媒体を調製し、実施例１と同様に、線速２８．０ｍ／秒で回転させて、画像データ情報を記録及び再生を行った。
【００３６】
次に、この追記型記録媒体を、線速３．５ｍ／秒（ＣＬＶ）で回転させ、波長６６０ｎｍのレーザ光をパワー７ｍＷで照射し、画像データ情報を記録し、その後、波長６５０ｎｍのレーザ光をパワー０．５ｍＷで照射して、記録した画像データ情報を再生した。この追記型光記録媒体の半径位置２５ｍｍ及び５５ｍｍにおけるＰＰｂの最大値／最小値、反射率、ジッター及びアシンメトリの測定結果を表１に示す。
【００３７】
【表１】
2004355751.tif 000003
【００３８】
表１の結果から、プリグルーブの深さ及び溝幅が、基板の中心部から外側に向かって増大するように形成された追記型光記録媒体（実施例１）は、半径位置２５ｍｍ及び５５ｍｍにおけるＰＰｂ、反射率が同等な値を示し、ＰＰｂの面内変動が小さいことが分かる。また、線速２８．０ｍ／秒で回転させて、画像データ情報を記録及び再生を行った場合の半径位置２５ｍｍ及び５５ｍｍにおけるジッター及びアシンメトリも同等な数値が得られることが分かる。半径位置２５ｍｍ及び５５ｍｍにおけるジッター及びアシンメトリの数値は、線速３．５ｍ／秒で回転させた場合も同様に同等な数値が得られた。
【００３９】
一方、プリグルーブの深さ及び溝幅が、基板の中心部から外側に向かってそれぞれ同一になるように形成された追記型光記録媒体（比較例１）は、半径位置２５ｍｍ及び５５ｍｍにおけるＰＰｂの最大値／最小値が異なり、ＰＰｂの面内変動が大きいことが分かる。また、反射率も異なっている。さらに、半径位置２５ｍｍ及び５５ｍｍにおけるジッターの数値は、線速３．５ｍ／秒（比較例２）で回転させた場合は、半径位置５５ｍｍにおいて増大し、線速２８ｍ／秒（比較例１）においてはさらに増大することが分かる。半径位置２５ｍｍ及び５５ｍｍにおけるアシンメトリの数値は、線速３．５ｍ／秒で回転させた場合は、半径位置５５ｍｍにおいて減少し、線速２８ｍ／秒においてはさらにその差が増大することが分かる。
【００４０】
（実施例２、比較例２）
実施例１と同様な方法により、基板上にプリグルーブの深さ及び溝幅が基板の中心部から外側に向かって増大するように形成された４種類の追記型光記録媒体（Ａ〜Ｄ）を調製し、線速２８．０ｍ／秒で回転させて、画像データ情報を記録及び再生を行い、それぞれ基板上に形成されたプリグルーブの任意の２本のプリグルーブの位置におけるＰＰｂの最大値／最小値を測定した。また、比較例１と同様な方法により、プリグルーブの深さ及び溝幅が同一の追記型光記録媒体（Ｅ）を調製し、同様に、基板上に形成されたプリグルーブの任意の２本のプリグルーブの位置におけるＰＰｂの最大値／最小値を測定した。ＰＰｂを測定した任意の２本のプリグルーブの位置におけるプリグルーブの深さの比率（Ｄｉ／Ｄｏ）及び溝幅（Ｗｉ／Ｗｏ）とＰＰｂの最大値／最小値の測定結果を表２に示す。
【００４１】
【表２】
2004355751.tif 000004
【００４２】
表２に示した結果から、プリグルーブの深さの比率（Ｄｉ／Ｄｏ）が０．８６〜０．９５の範囲であり、且つ、溝幅（Ｗｉ／Ｗｏ）が０．９０〜０．９８の範囲の場合、ＰＰｂの最大値／最小値が１．０２〜１．０８の範囲内に止まり、ＰＰｂの面内変動が極めて小さいことが分かる。一方、プリグルーブの深さ及び溝幅が同一（Ｄｉ／Ｄｏ＝１．０、Ｗｉ／Ｗｏ＝１．０）の場合は、ＰＰｂの最大値／最小値が１．２９となり、ＰＰｂの面内変動が極めて大きいことが分かる。
【００４３】
【発明の効果】
かくして本発明によれば、高速記録時において安定したトラッキングサーボが行える光記録媒体が提供される。
【図面の簡単な説明】
【図１】本実施の形態が適用される光記録媒体を説明するための図である。
【図２】光記録媒体の基板上に形成された任意の位置の２本のプリグルーブの形状を説明するための図である。図２（ａ）は、内周側のプリグルーブの形状を示し、図２（ｂ）は、外周側のプリグルーブの形状を示す。
【符号の説明】
１００…光記録媒体、１０１…基板、１０２…光吸収層、１０３…光反射層、１０４…保護層、１０５…プリグルーブ、１０５ｉ…内周側のプリグルーブ、１０５ｏ…外周側のプリグルーブ
【図１】
2004355751.tif 000005
【図２】
2004355751.tif 000006